【事件の表示】
　特願２００４−５０６３７５「水溶性ポリマー分散液及び水溶性ポリマー分散液の製造方法」拒絶査定不服審判事件〔平成１５年１１月２７日国際公開、ＷＯ０３／９７７０３、平成１７年１０月１３日国内公表、特表２００５−５３０８７０〕について、次のとおり審決する。
【結　論】
　本件審判の請求は、成り立たない。
【理　由】
第１．手続の経緯
　本願は、平成１５年５月１５日（パリ条約による優先権主張　２００２年５月１５日　ドイツ連邦共和国）を国際出願日とする特許出願であって、平成１７年１月７日に条約第３４条（２）（ｂ）の規定に基づき提出された補正書の翻訳文及び手続補正書が提出され、平成１９年３月１３日付けで拒絶理由が通知され、同年９月１０日に意見書及び手続補正書が提出されたが、同年１１月２６日付けで拒絶査定がなされ、これに対して、平成２０年２月２６日に拒絶査定不服の審判が請求され、同年３月２６日に手続補正書及び審判請求書の手続補正書（方式）が提出され、同年５月２日付けで前置報告がなされ、当審において平成２２年６月２３日付けで審尋がなされ、同年９月２８日に回答書が提出され、同年１２月３日付けで拒絶理由が通知され、平成２３年４月２７日に意見書及び手続補正書が提出されたものである。　
　
第２．本願発明について
　本願の請求項１〜２５に係る発明は、平成２３年４月２７日提出の手続補正書により補正された明細書（以下、「本願明細書」という。）の記載からみて、その特許請求の範囲の請求項１〜２５に記載された事項により特定されるとおりのものであり、そのうち請求項１に係る発明（以下、「本願発明」という。）は、以下のとおりのものである。
　
「夫々分散液の合計質量に対して
　−５０モル％から９９モル％までの少なくとも一種の水溶性モノマーＡと１モル％から５０モル％までの少なくとも一種の水溶性陽イオンモノマーＢとからつくられた１重量％から５０重量％までの分散ポリマー、
　−０．０５重量％から１０重量％までのポリマー安定剤Ｃとしての100,000〜2,000,000ｇ／モルの分子量を有する少なくとも一種のコポリマー、
　−１重量％から２５重量％までの補助安定剤Ｄとしての2,000〜100,000ｇ／モルの分子量を有する少なくとも一種の陽イオン高分子電解質
を含み、前記ポリマー分散液が実質的に無機多価陰イオン塩を含まないことを特徴とする水溶性ポリマー分散液であって、
　前記モノマーＡが一般式Ｉ
　　【化１】
（式中、
　Ｒ１はＨ、又はメチルであり、
　Ｒ２はＨ、メチル、エチル、イソプロピル、メチロール、ヒドロキシエチル、又は２−ヒドロキシプロピルである）
の化合物であり、
　前記モノマーＢがアクリロイル−オキシエチル−トリメチルアンモニウムクロリド（ＡＤＡＭ−ＭＱ）、アクリロイルオキシエチル−ベンジルジメチル−アンモニウムクロリド（ＡＤＡＭ−ＢＱ）、メタクリロイルオキシエチル−トリメチルアンモニウムクロリド（ＭＡＤＡＭ）、メタクリロイル−オキシエチル−ベンジルジメチルアンモニウムクロリド（ＭＡＤＡＭ−ＢＱ）、アクリルアミドプロピル−トリメチルアンモニウムクロリド（ＴＭＡＰＡＡ）、アクリルアミドプロピル−ベンジル−ジメチルアンモニウムクロリド（ＢＤＭＡＰＡＡ）、メタクリル−アミドプロピル−トリメチルアンモニウムクロリド（ＴＭＡＰＭＡ）、またはメタクリルアミドプロピル−ベンジルジメチルアンモニウムクロリド（ＢＤＭＡＰＭＡ）であり、
前記ポリマー安定剤Ｃが
　−ジアリルジメチルアンモニウムクロリド（ＤＡＤＭＡＣ）、ビニルピリジニウムクロリド、Ｎ−ビニルイミダゾリンクロリド、ビニルベンジルトリメチルアンモニウムクロリド及びこれらの混合物からなる群から選ばれた、少なくとも一種のモノマー、
及び／又は
　−アクリロイル−オキシエチル−トリメチルアンモニウムクロリド（ＡＤＡＭ−ＭＱ）、アクリロイルオキシエチル−ベンジルジメチル−アンモニウムクロリド（ＡＤＡＭ−ＢＱ）、メタクリロイルオキシエチル−トリメチルアンモニウムクロリド（ＭＡＤＡＭ）、メタクリロイル−オキシエチル−ベンジルジメチルアンモニウムクロリド（ＭＡＤＡＭ−ＢＱ）、アクリルアミドプロピル−トリメチルアンモニウムクロリド（ＴＭＡＰＡＡ）、アクリルアミドプロピル−ベンジル−ジメチルアンモニウムクロリド（ＢＤＭＡＰＡＡ）、メタクリル−アミドプロピル−トリメチルアンモニウムクロリド（ＴＭＡＰＭＡ）、及びメタクリルアミドプロピル−ベンジルジメチルアンモニウムクロリド（ＢＤＭＡＰＭＡ）を含む化合物、
　−及び以下の一官能性ビニル末端ポリエーテルである一般式Ｖの少なくとも一種の化合物、
　　【化２】
（式中、
　Ｒ１はＨ、又はメチルであり、
　Ｒ６はＨ、メチル、又はエチルであり、
　ｎは１又は３であり、かつ
　ｘは５〜５０である）
のコポリマーである。」
　
第３．当審において通知した拒絶の理由の概要
　当審において通知した、平成２２年１２月３日付け拒絶理由通知書に記載した拒絶の理由の概要は以下のとおりである。
　
「本件出願は、明細書及び図面の記載が下記の点で不備のため、特許法第３６条第６項第１号に規定する要件を満たしていない。
　
２．特許法第３６条第６項第１号違反について
　請求項１及び１５に係る発明は、水溶性モノマーＡが『一般式Ｉ（構造式省略）の化合物』であり、水溶性陽イオンモノマーＢが『アクリロイル-オキシエチル-トリメチルアンモニウムクロリド(ADAM-MQ)、アクリロイルオキシエチル-ベンジルジメチル-アンモニウムクロリド(ADAM-BQ)、メタクリロイルオキシエチル-トリメチルアンモニウムクロリド(MADAM)、メタクリロイル-オキシエチル-ベンジルジメチルアンモニウムクロリド(MADAM-BQ)、アクリルアミドプロピル-トリメチルアンモニウムクロリド(TMAPAA)、アクリルアミドプロピル-ベンジル-ジメチルアンモニウムクロリド(BDMAPAA)、メタクリル-アミドプロピル-トリメチルアンモニウムクロリド(TMAPMA)、またはメタクリルアミドプロピル-ベンジルジメチルアンモニウムクロリド(BDMAPMA)』であり、ポリマー安定剤Ｃが『−ジアリルジメチルアンモニウムクロリド(DADMAC)、ビニルピリジニウムクロリド、N-ビニルイミダゾリンクロリド、ビニルベンジルトリメチルアンモニウムクロリド及びこれらの混合物からなる群から選ばれた、少なくとも一種のモノマー、及び／又は　−アクリロイル-オキシエチル-トリメチルアンモニウムクロリド(ADAM-MQ)、アクリロイルオキシエチル-ベンジルジメチル-アンモニウムクロリド(ADAM-BQ)、メタクリロイルオキシエチル-トリメチルアンモニウムクロリド(MADAM)、メタクリロイル-オキシエチル-ベンジルジメチルアンモニウムクロリド(MADAM-BQ)、アクリルアミドプロピル-トリメチルアンモニウムクロリド(TMAPAA)、アクリルアミドプロピル-ベンジル-ジメチルアンモニウムクロリド(BDMAPAA)、メタクリル-アミドプロピル-トリメチルアンモニウムクロリド(TMAPMA)、及びメタクリルアミドプロピル-ベンジルジメチルアンモニウムクロリド(BDMAPMA)を含む化合物、−及び以下の一官能性ビニル末端ポリエーテルである一般式Ｖ（構造式省略）の少なくとも一種の化合物のコポリマー』であり、補助安定剤Ｄが『陽イオン高分子電解質』であることを発明を特定するために必要な事項（以下、『発明特定事項』という。）として備え、それにより、低粘度、ポリマーの高活性含量、及び／又はポリマーの高分子量の組み合わせを示し得る水溶性ポリマーの水溶性分散液を提供するという課題を解決するものである（段落【０００７】）が、本願明細書には、水溶性モノマーＡ、水溶性陽イオンモノマーＢ、ポリマー安定剤Ｃ及び補助安定剤Ｄとして、実施例２に係る態様のポリ-TMAPMA水溶液に代えてポリ-DADMAC水溶液を使用した態様及び実施例２２に係る態様（以下、『実施例態様』という。）（段落【００４８】、【００６８】及び【００７２】〜【００７３】）が記載され、その実施例態様をもってのみ本願発明の効果が実証されているにすぎず（段落【００７５】〜【００７８】）、実施例態様以外の態様については本願発明の効果が何ら実証されていない。
　そして、水溶性モノマーＡ、水溶性陽イオンモノマーＢ、ポリマー安定剤Ｃ及び補助安定剤Ｄの組み合わせ並びに補助安定剤Ｄの種類が変わることにより、水溶性ポリマー分散液中での各成分の挙動が変わると認められるから、本願優先日の技術常識に照らしても、その発明の属する技術の分野における通常の知識を有する者が、本願明細書の記載内容に基づき、実施例態様以外の態様の全ての範囲において、その発明の課題を解決できると認識できるとは認められない。
　よって、実施例態様のみでもって、請求項１及び１５に係る発明において、上記特定の水溶性モノマーＡ、水溶性陽イオンモノマーＢ、ポリマー安定剤Ｃ及び補助安定剤Ｄの範囲にまで拡張ないし一般化できるものであるとはいえない。」
　
第４．当審において通知した拒絶の理由の妥当性についての判断
　１．本願明細書の記載事項
　本願明細書には、以下の事項が記載されている。
ａ．「本発明の目的は有益な性質、例えば、低粘度、ポリマーの高活性含量、及び／又はポリマーの高分子量の組み合わせを示し得る水溶性ポリマーの水溶性分散液を提供することである。」（段落0007）
　
ｂ．「ポリマー安定剤Ｃはジアリルジメチルアンモニウムクロリド(DADMAC)、ビニルピリジニウムクロリド、N-ビニルイミダゾリンクロリド、ビニルベンジルトリメチルアンモニウムクロリド又はこれらの混合物である少なくとも一種のモノマー、及び／又は一般式IIの化合物、並びに一般式III、IV、及びＶの少なくとも一つの少なくとも一種の化合物からつくられたコポリマーであることが好適である。本発明の一実施態様において、ポリマー安定剤Ｃはランダムコポリマーであることが好適である。この場合、そのポリマー安定剤Ｃは一般式III又はＶの少なくとも一つの化合物に由来するモノマー単位を含むことが好適である。本発明の別の実施態様において、ポリマー安定剤Ｃはブロックコポリマーであることが好適である。この場合、そのポリマー安定剤Ｃは一般式IVの化合物に由来するモノマー単位を含むことが好適である。この場合、そのポリマー安定剤Ｃはまた一般式III及び／又はＶの化合物に由来するモノマー単位を含んでもよい。
　一般式IIIの化合物は一官能性アリル末端ポリエーテルである。
　　【化３】
（式中、R1はＨ、又はメチルであり、R6は互いに独立にＨ、メチル、又はエチルであり、ｎは１又は３であり、ｍは１から３までであり、ｘは５から50までであり、かつｙは５から50までである）
　一般式IVの化合物はマクロ開始剤である。
　　【化４】
（式中、R1はＨ、又はメチルであり、R6は互いに独立にＨ、メチル、又はエチルであり、R7、R8は互いに独立にアルキル、シアノアルキル、又はカルボアルコキシアルキル、(C1-C8)であり、ｎは１又は３であり、かつｘは５から100までである）
　一般式Ｖの化合物は一官能性ビニル末端ポリエーテルである。
　　【化５】
（式中、R1はＨ、又はメチルであり、R6はＨ、メチル、又はエチルであり、ｎは１又は３であり、かつｘは５から50までである）
　ポリマー安定剤Ｃはまた上記コポリマーの混合物であってもよい。
　ポリマー安定剤Ｃは好適には約80モル％から約99.9モル％まで、好ましくは約90モル％から約99モル％まで、最も好ましくは約92モル％から約98.5モル％までの、陽イオンモノマーIIの群に属している一種以上のモノマーを含む。
　ポリマー安定剤Ｃは好適には約0.1モル％から約20モル％まで、好ましくは約１モル％から約10モル％まで、最も好ましくは約1.5モル％から約８モル％までの、一般式IV、Ｖ、及びVIに属している一種以上のモノマーを含む。
　ポリマー安定剤Ｃは好適には約20,000〜約3,000,000g/モル、好ましくは約100,000〜約2,000,000g/モル、最も好ましくは約200,000〜約800,000g/モルの分子量を有する。」（段落0026〜0033）
　
ｃ．「補助安定剤Ｄは陽イオン高分子電解質又は陽イオンポリマーであることが好適である。好適な補助安定剤Ｄの例はDADMAC、N-トリメチルアンモニウムプロピルアクリルアミド、アクリロイルエチルトリメチルアンモニウムクロリド、メタクリロイルエチルトリメチルアンモニウムクロリド、ADAM BQ、及びビニルピリジン、好ましくはDADMAC又はN-トリメチルアンモニウムプロピルアクリルアミド、最も好ましくはDADMACのポリマー及びコポリマーである。これらは必要により、アクリルアミド、メタクリルアミドの如きノニオン性モノマーと組み合わされてもよい。好適な補助安定剤Ｄの更なる例はポリエチレンイミン、及びポリアミンである。
　補助安定剤Ｄは好適には約1,000〜約500,000g/モル、好ましくは約2,000〜約100,000g/モル、最も好ましくは約3,000〜約10,000g/モルの分子量を有する。補助安定剤Ｄはまた上記分子量を有する異なる陽イオン高分子電解質の混合物であってもよい。」（段落0034〜0035）
　
ｄ．「ポリマー安定剤Ｃ又は安定剤混合物の親水性-疎水性バランスは使用される補助安定剤又は使用される補助安定剤混合物に関して最適化されることが好適である。」（段落0038）
　
ｅ．「
実施例
【実施例１】
　50％のAAM水溶液142g、80％のADAM-BQ水溶液37g、ブロックコポリエーテル変性された、安定剤ポリ-DADMAC（HLB6.9、10モル％）10g、30％のポリ-TMAPMA水溶液200g、10％のEDTA溶液5g、グリセリン10g及び水595gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例２】
　50％のAAm水溶液142g、80％のADAM-BQ水溶液37g、安定剤ポリ-(DADMAC/ADAM-MQ/PEG-アクリレート)（45/45/10モル％）10g、30％のポリ-TMAPMA水溶液200g、10％のEDTA溶液5g、グリセリン10g及び水595gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例３】
　50％のAAm水溶液142g、80％のADAM-BQ水溶液37g、ブロックコポリエーテル変性された、安定剤ポリ-DADMAC（HLB6.9、10モル％）5g、安定剤ポリ-(DADMAC/ADAM-MQ/PEG-アクリレート)（45/45/10モル％）5g、30％のポリ-TMAPMA水溶液200g、10％のEDTA溶液5g、グリセリン10g及び水595gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例４】
　50％のAAm水溶液142g、80％のADAM-BQ水溶液37g、ブロックコポリエーテル変性された、安定剤ポリ-DADMAC（HLB6.9、10モル％）10g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例５】
　50％のAAm水溶液142g、80％のADAM-BQ水溶液37g、ブロックコポリエーテル変性された、安定剤ポリ-DADMAC（HLB6.9、10モル％）10g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例６】
　50％のAAm水溶液142g、80％のADAM-BQ水溶液37g、ブロックコポリエーテル変性された、安定剤ポリ-DADMAC（HLB6.9、10モル％）5g、安定剤ポリ-(DADMAC/ADAM-MQ/PEG-アクリレート)（45/45/10モル％）5g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例７】
　50％のAAm水溶液142g、80％のADAM-BQ水溶液37g、ブロックコポリエーテル変性された、安定剤ポリ-DADMAC（HLB6.9、10モル％）5g、安定剤ポリ-(DADMAC/ADAM-MQ)（70/30モル％）5g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例８】
　50％のAAm水溶液142g、80％のADAM-BQ水溶液37g、ブロックコポリエーテル変性された、安定剤ポリ-DADMAC（HLB6.9、10モル％）5g、安定剤ポリ-(DADMAC/ADAM-MQ)（50/50モル％）5g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例９】
　50％のAAm水溶液142g、80％のADAM-BQ水溶液37g、ブロックコポリエーテル変性された、安定剤ポリ-DADMAC（HLB6.9、10モル％）5g、安定剤ポリ-(DADMAC/ADAM-MQ)（70/30モル％）5g、30％のポリ-TMAPMA水溶液200g、10％のEDTA溶液5g、グリセリン10g及び水595gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例１０】
　50％のAAm水溶液142g、80％のADAM-BQ水溶液37g、ブロックコポリエーテル変性された、安定剤ポリ-DADMAC（HLB6.9、10モル％）5g、安定剤ポリ-(DADMAC/ADAM-MQ)（50/50モル％）5g、30％のポリ-TMAPMA水溶液200g、10％のEDTA溶液5g、グリセリン10g及び水695gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例１１】
　50％のAAm水溶液213g、80％のADAM-BQ水溶液45g、ブロックコポリエーテル変性された、安定剤ポリ-DADMAC（HLB6.9、10モル％）5g、安定剤ポリ-(DADMAC/ADAM-MQ)（70/30モル％）5g、30％のポリ-TMAPMA水溶液200g、10％のEDTA溶液5g、グリセリン10g及び水505.5gを反応器中でアルゴンで脱気し、撹拌中50℃に加熱する。次に、１％のV50水溶液1mlを添加する。夫々、１時間、２時間、３時間、４時間、５時間後に、80％のADAM-BQ水溶液2.1gを数回に分けて添加する。６時間後、その温度を60℃に上昇させ、10％のV50溶液3mlを添加する。その重合を更に２時間後に終了する。
【実施例１２】
　50％のAAm水溶液213g、80％のADAM-BQ水溶液45g、ブロックコポリエーテル変性された、安定剤ポリ-DADMAC（HLB6.9、10モル％）5g、安定剤ポリ-(DADMAC/ADAM-MQ/PEG-アクリレート)（45/45/10モル％）5g、40％のポリ-DADMAC水溶液150g、10％のEDTA溶液5g、グリセリン10g及び水555.5gを反応器中でアルゴンで脱気し、撹拌中50℃に加熱する。次に、１％のV50水溶液1mlを添加する。夫々、１時間、２時間、３時間、４時間、５時間後に、80％のADAM-BQ水溶液2.1gを数回に分けて添加する。６時間後、その温度を60℃に上昇させ、10％のV50溶液3mlを添加する。その重合を更に２時間後に終了する。
【実施例１３】
　50％のAAm水溶液213g、80％のADAM-BQ水溶液45g、ブロックコポリエーテル変性された、安定剤ポリ-DADMAC（HLB6.9、10モル％）5g、安定剤ポリ-(DADMAC/ADAM-MQ/PEG-アクリレート)（45/45/10モル％）5g、40％のポリ-DADMAC水溶液112.5g、30％のポリ-TMAPMA水溶液150g、10％のEDTA溶液5g、グリセリン10g及び水443gを反応器中でアルゴンで脱気し、撹拌中50℃に加熱する。次に、１％のV50水溶液1mlを添加する。夫々、１時間、２時間、３時間、４時間、５時間後に、80％のADAM-BQ水溶液2.1gを数回に分けて添加する。６時間後、その温度を60℃に上昇させ、10％のV50溶液3mlを添加する。その重合を更に２時間後に終了する。
【実施例１４】
　50％のAAm水溶液213g、80％のADAM-BQ水溶液45g、ブロックコポリエーテル変性された、安定剤ポリ-DADMAC（HLB6.9、10モル％）5g、安定剤ポリ-(DADMAC/ADAM-MQ)（70/30モル％）5g、40％のポリ-DADMAC水溶液112.5g、30％のポリ-TMAPMA水溶液150g、１％のEDTA溶液5g、グリセリン10g及び水443gを反応器中でアルゴンで脱気し、撹拌中50℃に加熱する。次に、１％のV50水溶液1mlを添加する。夫々、１時間、２時間、３時間、４時間、５時間後に、80％のADAM-BQ水溶液2.1gを数回に分けて添加する。６時間後、その温度を60℃に上昇させ、10％のV50溶液3mlを添加する。その重合を更に２時間後に終了する。
【実施例１５】
　50％のAAM水溶液142g、80％のADAM-BQ水溶液37g、ブロックコポリエーテル変性された、安定剤ポリ-DADMAC（HLB6.9、10モル％）10g、30％のポリ-TMAPMA水溶液200g、10％のEDTA溶液5g、グリセリン10g及び水595gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例１６】
　50％のAAm水溶液142g、80％のADAM-BQ水溶液37g、安定剤ポリ-(ADAM-MQ/ADAM-BQ)-b-PEG10g、30％のポリ-TMAPMA水溶液200g、10％のEDTA溶液5g、グリセリン10g及び水595gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例１７】
　50％のAAm水溶液142g、80％のADAM-BQ水溶液37g、ブロックコポリエーテル変性された、安定剤ポリ-DADMAC（HLB6.9、10モル％）5g、安定剤ポリ-(ADAM-MQ/ADAM-BQ)-b-PEG5g、30％のポリ-TMAPMA水溶液200g、10％のEDTA溶液5g、グリセリン10g及び水595gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例１８】
　50％のAAm水溶液142g、80％のADAM-BQ水溶液37g、ブロックコポリエーテル変性された、安定剤ポリ-DADMAC（HLB6.9、10モル％）10g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例１９】
　50％のAAm水溶液142g、80％のADAM-BQ水溶液37g、安定剤ポリ-(ADAM-MQ/ADAM-BQ)-b-PEG10g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例２０】
　50％のAAm水溶液142g、80％のADAM-BQ水溶液37g、ブロックコポリエーテル変性された、安定剤ポリ-DADMAC（HLB6.9、10モル％）5g、安定剤ポリ-(ADAM-MQ/ADAM-BQ)-b-PEG5g、40％のポリ-DADMAC水溶液150g、10％のEDTA溶液5g、グリセリン10g及び水645gを反応器中でアルゴンで脱気し、撹拌中50℃に加熱する。次に、１％のV50水溶液1mlを添加する。６時間後、その温度を60℃に上昇させ、10％のV50溶液3mlを添加する。その重合を更に２時間後に終了する。
【実施例２１】
　50％のAAm水溶液213g、80％のADAM-BQ水溶液45g、ブロックコポリエーテル変性された、安定剤ポリ-DADMAC（HLB6.9、10モル％）5g、安定剤ポリ-(ADAM-MQ/ADAM-BQ)-b-PEG5g、40％のポリ-DADMAC水溶液75g、30％のポリ-TMAPMA水溶液100g、10％のEDTA溶液5g、グリセリン10g及び水530.5gを反応器中でアルゴンで脱気し、撹拌中50℃に加熱する。次に、１％のV50水溶液1mlを添加する。夫々、１時間、２時間、３時間、４時間、５時間後に、80％のADAM-BQ水溶液2.1gを数回に分けて添加する。６時間後、その温度を60℃に上昇させ、10％のV50溶液3mlを添加する。その重合を更に２時間後に終了する。
【実施例２２】
　50％のAAm水溶液213g、80％のADAM-BQ水溶液45g、ブロックコポリエーテル変性された、安定剤ポリ-DADMAC（HLB6.9、10モル％）5g、安定剤ポリ-(ADAM-MQ/ADAM-BQ)-b-PEG5g、40％のポリ-DADMAC水溶液112.5g、30％のポリ-TMAPMA水溶液150g、10％のEDTA溶液5g、グリセリン10g及び水443gを反応器中でアルゴンで脱気し、撹拌中50℃に加熱する。次に、１％のV50水溶液1mlを添加する。夫々、１時間、２時間、３時間、４時間、５時間後に、80％のADAM-BQ水溶液2.1gを数回に分けて添加する。６時間後、その温度を60℃に上昇させ、10％のV50溶液3mlを添加する。その重合を更に２時間後に終了する。
【実施例２３】
　50％のAAm水溶液142g、80％のADAM-BQ水溶液37g、ブロックコポリエーテル変性された、安定剤ポリ-DADMAC（HLB6.9、10モル％）5g、安定剤ポリ-(ADAM-MQ/ADAM-BQ)-b-PEG5g、40％のポリ-DADMAC水溶液112.5g、30％のポリ-TMAPMA水溶液150g、10％のEDTA溶液5g、グリセリン10g及び水353.5gを反応器中でアルゴンで脱気し、撹拌中50℃に加熱する。次に、１％のV50水溶液1mlを添加する。５時間後に、50％のAAm水溶液142g及び80％のADAM-BQ水溶液37gの混合物を10時間にわたって数回に分けて添加する。18時間後、その温度を60℃に上昇させ、10％のV50溶液3mlを添加する。その重合を更に２時間後に終了する。」（段落0046〜0069）
　
ｆ．「【実施例２４】
　（適用試験）：
　抄紙方法における歩留まり及び脱水に関する適用試験を行なった。7mS/cmの導電率を有する完成紙料4g/Lに、本発明のポリマー分散液及び補助安定剤Ｄを含まない参考例としての同様の市販のポリマー分散液を添加した。
　濁度(NTU)及び保持時間（秒）を異なるポリマー使用量で測定した。
　本発明の２種の異なるポリマー分散液(I)及び(II)を試験した。第一ポリマー分散液(I)を実施例２に記載された操作に従って製造したが、ポリ-TMAPMA溶液に代えてポリ-DADMAC水溶液を使用し、比C+D/A+Bが約0.5であるようにモノマーＡ及びＢ、並びに安定剤Ｃ及び補助安定剤Ｄの量を選んだ。活性含量は32重量％であった。
　第二ポリマー分散液(II)を実施例２に記載された一般操作に従って製造したが、実施例22に従って、比C+D/A+Bが約0.5であるようにモノマーＡ及びＢ、並びに安定剤Ｃ及び補助
安定剤Ｄの量を選んだ。活性含量は26重量％であった。
　歩留り／脱水試験を二つの異なる試験の場合で、こうして異なる完成紙料バッチで行なった。
　　【表１】
　　【表２】
　プロセス粘度は本発明の両方の分散液について3000mPasより低かった。本発明の分散剤を使用する分散液は歩留り及び脱水において優れた結果を示すと結論される。
【実施例２５】
　沈降安定性として測定される、貯蔵寿命を実施例24のポリマー分散液(I)及び(II)について試験した。分散液のサンプルを30分間にわたって3000rpmで遠心分離した。ポリマー沈降の量を夫々のサンプルについて測定した。
　　【表３】
　長い貯蔵寿命を有するポリマー分散液が、また高い活性含量で、本発明により得られると結論される。」（段落0069〜0078）
　
　２．判断
　本願発明は、ポリマー安定剤Ｃが「−ジアリルジメチルアンモニウムクロリド(DADMAC)、ビニルピリジニウムクロリド、N-ビニルイミダゾリンクロリド、ビニルベンジルトリメチルアンモニウムクロリド及びこれらの混合物からなる群から選ばれた、少なくとも一種のモノマー、及び／又は　−アクリロイル-オキシエチル-トリメチルアンモニウムクロリド(ADAM-MQ)、アクリロイルオキシエチル-ベンジルジメチル-アンモニウムクロリド(ADAM-BQ)、メタクリロイルオキシエチル-トリメチルアンモニウムクロリド(MADAM)、メタクリロイル-オキシエチル-ベンジルジメチルアンモニウムクロリド(MADAM-BQ)、アクリルアミドプロピル-トリメチルアンモニウムクロリド(TMAPAA)、アクリルアミドプロピル-ベンジル-ジメチルアンモニウムクロリド(BDMAPAA)、メタクリル-アミドプロピル-トリメチルアンモニウムクロリド(TMAPMA)、及びメタクリルアミドプロピル-ベンジルジメチルアンモニウムクロリド(BDMAPMA)を含む化合物、−及び以下の一官能性ビニル末端ポリエーテルである一般式Ｖ（構造式省略）の少なくとも一種の化合物のコポリマー」であり、補助安定剤Ｄが「陽イオン高分子電解質」であることを発明を特定するために必要な事項（以下、「発明特定事項」という。）として備え、それにより、低粘度、ポリマーの高活性含量、及び／又はポリマーの高分子量の組み合わせを示し得る水溶性ポリマーの水溶性分散液を提供するという課題を解決するものである（摘示記載ａ．）。
　一方、本願明細書には、摘示記載ｂ．においてポリマー安定剤Ｃが具体的に列記されており、摘示記載ｃ．において補助安定剤Ｄが具体的に列記されており、摘示記載ｅ．において、実施例１〜２３として具体的な重合プロセスが記載されているものの、本願発明の効果が実証されているポリマー安定剤Ｃ及び補助安定剤Ｄの組み合わせとしては、実施例２４及び２５において、実施例２に係る態様のポリ-TMAPMA水溶液に代えてポリ-DADMAC水溶液を使用した態様、すなわちポリマー安定剤Ｃがポリ-(DADMAC/ADAM-MQ/PEG-アクリレート)であり、補助安定剤Ｄがポリ-DADMACである態様、及び実施例２２に係る態様、すなわちポリマー安定剤Ｃがブロックコポリエーテル変性されたポリ-DADMACとポリ-(ADAM-MQ/ADAM-BQ)-b-PEGを併用したものであり、補助安定剤Ｄがポリ-DADMACとポリ-TMAPMAを併用したものである態様（以下、これらを総称して「実施例態様」という。）のみであり（摘示記載ｆ．）、実施例態様以外の態様については本願発明の効果が何ら実証されていない。
　そして、ポリマー安定剤Ｃ及び補助安定剤Ｄの組み合わせ並びに補助安定剤Ｄの種類が変わることにより、水溶性ポリマー分散液中での水溶性モノマーＡ、水溶性陽イオンモノマーＢ、ポリマー安定剤Ｃ及び補助安定剤Ｄの挙動（以下、単に「水溶液ポリマー分散液中での挙動」ということもある。）が変わると認められ、このことは、摘示記載ｄ．に「ポリマー安定剤Ｃ又は安定剤混合物の親水性-疎水性バランスは使用される補助安定剤又は使用される補助安定剤混合物に関して最適化されることが好適である」と記載されていることからも明らかであるといえることから、本願出願日の技術常識に照らしても、その発明の属する技術の分野における通常の知識を有する者（以下、「当業者」という。）が、本願明細書の記載内容に基づき、実施例態様以外の態様の全ての範囲において、その発明の課題を解決できると認識できるとは認められない。
　さらに、実施例態様においては、ポリマー安定剤Ｃ及び補助安定剤Ｄの分子量について何ら記載がないことから、実施例態様が本願発明に係る態様であるのかどうかについても判然としない。
　よって、本願明細書に記載された実施例態様のみでもって、本願発明において、本願発明に係るポリマー安定剤Ｃ及び補助安定剤Ｄの範囲にまで拡張ないし一般化できるものであるとはいえない。
　
　したがって、本願発明に係る水溶性ポリマー分散液において、ポリマー安定剤Ｃが「−ジアリルジメチルアンモニウムクロリド(DADMAC)、ビニルピリジニウムクロリド、N-ビニルイミダゾリンクロリド、ビニルベンジルトリメチルアンモニウムクロリド及びこれらの混合物からなる群から選ばれた、少なくとも一種のモノマー、及び／又は　−アクリロイル-オキシエチル-トリメチルアンモニウムクロリド(ADAM-MQ)、アクリロイルオキシエチル-ベンジルジメチル-アンモニウムクロリド(ADAM-BQ)、メタクリロイルオキシエチル-トリメチルアンモニウムクロリド(MADAM)、メタクリロイル-オキシエチル-ベンジルジメチルアンモニウムクロリド(MADAM-BQ)、アクリルアミドプロピル-トリメチルアンモニウムクロリド(TMAPAA)、アクリルアミドプロピル-ベンジル-ジメチルアンモニウムクロリド(BDMAPAA)、メタクリル-アミドプロピル-トリメチルアンモニウムクロリド(TMAPMA)、及びメタクリルアミドプロピル-ベンジルジメチルアンモニウムクロリド(BDMAPMA)を含む化合物、−及び以下の一官能性ビニル末端ポリエーテルである一般式Ｖ（構造式省略）の少なくとも一種の化合物のコポリマー」であり、補助安定剤Ｄが「陽イオン高分子電解質」である態様の全てについて、本願明細書の発明の詳細な説明に記載したものであるとはいえない。
　
　３．審判請求人の主張について
　請求人は、平成２３年４月２７日提出の意見書において、「ポリマー安定剤Ｃは、『（１）ＤＡＤＭＡＣなどの請求項記載の特定のモノマー及び／又は（２）ＡＤＡＭ−ＭＱなどの特定の化合物、及び（３）一官能性ビニル末端ポリエーテルである一般式Ｖの化合物のコポリマー』ですが、まず、『（１）ＤＡＤＭＡＣなどの請求項記載の特定のモノマー』は、その全てがカチオンに帯電した窒素原子及びビニル基を有しており、どれも類似する性質を有します。また、『（２）ＡＤＡＭ−ＭＱなどの特定の化合物』は上記モノマーＢと同じものが列挙されており、上記と同じ説明が当てはまります。さらに、『（３）一官能性ビニル末端ポリエーテルである一般式Ｖの化合物』は、一般式Ｖとこれに含まれる置換基Ｒ１及びＲ６によって規定されますが、いずれの置換基も水素や極めて短鎖のアルキルから選択されるため、どの化合物も類似した化学的特性を有します。したがって、これらのモノマーから得られるポリマー安定剤Ｃは、いずれも、例えばブロックコポリエーテル変性されたポリ−ＤＡＤＭＡＣ（実施例１）やポリ−（ＤＡＤＭＡＣ／ＡＤＡＭ−ＭＱ／ＰＥＧ−アクリレート）（実施例２）などのポリマー安定剤Ｃと似た化学的特性を有します。
　上述するとおり、成分Ａ〜Ｃが当業者にとってその範囲を理解でき、本願発明の課題を解決できると認識できるように記載されています。したがって、残る補助安定剤Ｄ『陽イオン高分子電解質』についても、また、実施例で実証された開示、発明者が適切に使用できるものとして発明の詳細な説明において列挙したポリマー群やそれ以外のポリマーへの展開の指針（段落[0034]及び[0035]などを参照）、さらには出願時の技術常識なども参照すれば、当業者にとってその範囲を理解でき、本願発明の課題を解決できると認識できるように十分に記載されています。」と主張している。
　
　しかしながら、ポリマー安定剤Ｃについての上記主張は、本願発明に係るポリマー安定剤Ｃが共通の化学構造を有することにより「類似した化学的特性」を有すると述べるにとどまるものであり、上記共通の化学構造を有することと、水溶性ポリマー分散液中での挙動が同じであることとの関連性については何ら示していないことから、上記主張によっても、本願発明に係るポリマー安定剤Ｃの全ての範囲において、水溶性ポリマー分散液中での挙動が同じであると、当業者が認識できるとはいえない。
　また、補助安定剤Ｄについての上記主張は、「陽イオン高分子電解質」の全ての範囲において、水溶性ポリマー分散液中での挙動が同じであることについての技術的根拠は何ら示されておらず、さらに、摘示記載ｃ．には、補助安定剤Ｄとして、実施例態様であるポリ-DADMAC及びポリ-TMAPMAと主鎖構造を異にするポリエチレンイミン及びポリアミンが記載されているように、補助安定剤Ｄである「陽イオン高分子電解質」は、多種多様の化学構造を有する化合物を包含する技術的範囲であることにかんがみれば、上記主張によっても、本願発明に係る補助安定剤Ｄの全ての範囲において、水溶性ポリマー分散液中での挙動が同じであると、当業者が認識できるとはいえない。
　そして、請求人は、ポリマー安定剤Ｃと補助安定剤Ｄの組み合わせについては何ら主張していないことから、上記主張によっても、本願発明に係るポリマー安定剤Ｃ及び補助安定剤Ｄの全ての組み合わせにおいて、水溶性ポリマー分散液中での挙動が同じであると、当業者が認識できるとはいえない。
　したがって、請求人の上記主張は採用することができない。
　
　４．まとめ
　よって、本願発明は、本願明細書の発明の詳細な説明に記載したものとはいえないことから、この出願は特許請求の範囲の記載が特許法第３６条第６項第１号に規定する要件を満たしていない。
　
第５．むすび
　以上のとおりであるから、本願の請求項１に係る発明についての当審において通知した平成２２年１２月３日付け拒絶理由通知書に記載した拒絶の理由は妥当なものであり、本願は、他の請求項について検討するまでもなく、この理由により拒絶すべきものである。